(57)【要約】  本発明は、分散剤として適している、コポリマーを有する重合混合物の製造方法に関する。この方法において、ビニルオキシアルキルポリエーテル誘導体を酸モノマー誘導体と、コポリマーの形成下でラジカル重合開始剤の存在で、ラジカル重合により反応させ、このラジカル重合は、２５質量％より少ない水、並びに全体として６０質量％より多いコポリマー、ビニルオキシアルキルポリエーテル誘導体及び酸モノマー誘導体を含有する媒体中で進行する。【特許請求の範囲】
【請求項１】
ビニルオキシアルキルポリエーテル誘導体を酸モノマー誘導体と、コポリマーの形成下で、ラジカル重合開始剤の存在でラジカル重合により反応させるコポリマーを有する重合混合物の製造方法において、水２５質量％未満及びコポリマー、ビニルオキシアルキルポリエーテル誘導体並びに酸誘導体を全体として６０質量％より多く含有する媒体中で前記ラジカル重合を進行させ、使用した酸モノマー誘導体対使用したビニルオキシアルキルポリエーテル誘導体のモル比は２０：１〜１：１であり、かつ一般式（Ｉ）
（Ｉ）    Ｈ2Ｃ＝ＣＨ−Ｏ−（ＡＯ）a−ＲA
［式中、ＲAは、同じ又は異なり、−ＣＨ2−Ｃ（ＣＨ3）2−ＯＨ、線状又は分枝状のＣ1〜Ｃ12−アルキル基、Ｃ1〜Ｃ8−シクロアルキル基、フェニル基又はＣ7〜Ｃ12−アリールアルキル基により表され、
Ａは、同じ又は異なり、ＣxＨ2xにより表され、ｘ＝２、３、４及び／又は５であり、及び
ａは、同じ又は異なり、５〜３５０の整数により表される］によるビニルオキシアルキルポリエーテル誘導体が存在し、使用したビニルオキシアルキルポリエーテル誘導体の使用したラジカル重合開始剤に対するモル比は２〜１００であり、前記使用したビニルオキシアルキルポリエーテル誘導体に有機化合物として存在する安定剤０．１ｐｐｍ〜１００００ｐｐｍが添加されていて、前記安定剤は、ポリエーテル中に存在するアルコキシ基の酸化分解を抑制するために適しており及び／又は前記使用したビニルオキシアルキルポリエーテル誘導体は溶解した酸素の濃度を低減させながら溶解した窒素の濃度が高められている形で準備される、コポリマーを有する重合混合物の製造方法。
【請求項２】
酸モノマー誘導体として、無水マレイン酸、メタクリル酸のエステル、マレイン酸のエステル及び／又はアクリル酸のエステル、有利に無水マレイン酸、メチルアクリラート、エチルアクリラート、ｎ−ブチルアクリラート及び／又は２−エチルヘキシルアクリラートを使用することを特徴とする、請求項１記載の方法。
【請求項３】
ラジカル重合が進行する媒体中の温度は、ラジカル重合の間に、４０〜１４０℃、有利に７０〜１００℃であることを特徴とする、請求項１又は２記載の方法。
【請求項４】
ラジカル重合開始剤は、アゾ化合物として、ペルオキシドとして、過硫酸塩として、又はヒドラゾンとして、有利にアゾ化合物として存在することを特徴とする、請求項１から３までのいずれか１項記載の方法。
【請求項５】
ラジカル重合開始剤として、それぞれ異なる分解温度を有する多様なアゾ開始剤を使用することを特徴とする、請求項４記載の方法。
【請求項６】
前記ラジカル重合は、５質量％より少ない水、並びに全体として８０質量％より多いコポリマー、ビニルオキシアルキルポリエーテル誘導体及び酸モノマー誘導体を含有する媒体中で進行することを特徴とする、請求項１から５までのいずれか１項記載の方法。
【請求項７】
一般式（Ｉ）において、ＲAはメチル基として存在することを特徴とする、請求項１から６までのいずれか１項記載の方法。
【請求項８】
一般式（Ｉ）において、ＲAは−ＣＨ2−Ｃ（ＣＨ3）2−ＯＨとして存在することを特徴とする、請求項１から６までのいずれか１項記載の方法。
【請求項９】
一般式（Ｉ）において、Ａは同じ又は異なり、ＣxＨ2xにより表され、その際、ｘ＝２であることを特徴とする、請求項１から８までのいずれか１項記載の方法。
【請求項１０】
一般式（Ｉ）において、ａは同じ又は異なり、８〜２００の整数により表されることを特徴とする、請求項１から９までのいずれか１項記載の方法。
【請求項１１】
他のビニル性化合物をコモノマーとして使用することを特徴とする、請求項１から１０までのいずれか１項記載の方法。
【請求項１２】
有利にメルカプト化合物として存在する連鎖調節剤を使用することを特徴とする、請求項１から１１までのいずれか１項記載の方法。
【請求項１３】
ラジカル重合が進行する媒体は、３質量％より少ない水、有利に１質量％より少ない水を有することを特徴とする、請求項１から１２までのいずれか１項記載の方法。
【請求項１４】
請求項１から１３までのいずれか１項に記載の方法により製造可能なコポリマーを有する重合混合物。
【請求項１５】
請求項１４記載のコポリマーを有する重合混合物の、水硬性結合剤用の、特にセメント又は石膏用の流動化剤としての、及び／又は潜在水硬性結合剤用の流動化剤としての使用。
【発明の詳細な説明】
【技術分野】
【０００１】
本発明は、コポリマーを有する重合混合物の製造方法、コポリマーを有する重合混合物並びにその使用に関する。
【０００２】
粉末状の無機物質又は有機物質、例えばクレー、シリケート粉末、チョーク、カーボンブラック、岩粉及び水硬性結合剤の水性スラリーを、それらの加工性、すなわち混練性、塗布性、噴霧性、ポンプ圧送性又は流動性の改善のために、しばしば、分散剤の形態の添加剤に混ぜることが公知である。この種の添加剤は、固体凝集物を裂開し、形成された粒子を分散させ、かつ、このようにして加工性を改善することができる。この効果は、殊に、水硬性結合剤、例えばセメント、石灰、石膏又は硬石膏を含む建材混合物の製造に際しても適切に利用される。
【０００３】
上述の結合剤を基礎とするこれらの建材混合物を、そのまま使用できる、加工可能な形態に変えるために、一般に、後続の水和プロセスもしくは硬化プロセスのために必要な練り混ぜ水よりも本質的に多くの練り混ぜ水が必要である。過剰の、後で蒸発する水によって形成される、硬化する建築材料中の中空部分は、機械的強度及び安定性を著しく悪化させる。
【０００４】
所定の加工コンシステンシーでの過剰の水の割合を減少させるために及び／又は所定の水／結合剤−比での加工性を改善するために、一般的に減水剤又は流動化剤といわれる添加剤が使用される。この種の混和材として、実際には、殊に、酸モノマーとポリエーテルマクロモノマーとのラジカル共重合によって製造されるコポリマーが使用される。
【０００５】
WO 2005/075529には、酸モノマー構造単位の他に、ポリエーテルマクロモノマー構造単位としてビニルオキシポリ（エチレングリコール）構造単位を有する、水溶液中で合成されたコポリマーが記載される。この種のコポリマータイプを含有する水溶液は、優れた適用特性を有することから、高性能流動化剤として広く普及している。
【０００６】
この主のコポリマー水溶液の比較的高い含水量は、しかしながら、その製造の際に次の欠点を生じさせることがある：この空時収率は最適ではない、それというのも、水は反応体としてではなく、溶剤として存在するためである。さらに、この溶剤の水によって、貯蔵及び輸送の際の付加的なコストが生じる。適切な乾燥方法による水の除去は、比較的費用がかかる。
【０００７】
それゆえ本発明の基礎をなしている課題は、水硬性結合剤用の分散剤として、特に流動化剤として、良好な特性を示すコポリマーの経済的な製造方法を提供することである。
【０００８】
前記課題の解決策は、ビニルオキシアルキルポリエーテル誘導体を酸モノマー誘導体と、コポリマーの形成下で、ラジカル重合開始剤の存在でラジカル重合により反応させるコポリマーを有する重合混合物の製造方法において、水２５質量％未満及びコポリマー、ビニルオキシアルキルポリエーテル誘導体並びに酸誘導体を全体として６０質量％より多く含有する媒体中で前記ラジカル重合を進行させ、使用した酸モノマー誘導体対使用したビニルオキシアルキルポリエーテル誘導体のモル比は２０：１〜１：１であり、かつ一般式（Ｉ）
（Ｉ）    Ｈ2Ｃ＝ＣＨ−Ｏ−（ＡＯ）a−ＲA
［式中、ＲAは、同じ又は異なり、−ＣＨ2−Ｃ（ＣＨ3）2−ＯＨ、線状又は分枝状のＣ1〜Ｃ12−アルキル基、Ｃ1〜Ｃ8−シクロアルキル基、フェニル基又はＣ7〜Ｃ12−アリールアルキル基により表され、
Ａは、同じ又は異なり、ＣxＨ2xにより表され、ｘ＝２、３、４及び／又は５であり、及び
ａは、同じ又は異なり、５〜３５０の整数により表される］によるビニルオキシアルキルポリエーテル誘導体が存在し、使用したビニルオキシアルキルポリエーテル誘導体対使用したラジカル重合開始剤のモル比は２〜１００であり、前記使用したビニルオキシアルキルポリエーテル誘導体に有機化合物として存在する安定剤０．１ｐｐｍ〜１００００ｐｐｍが添加されていて、前記安定剤は、ポリエーテル中に存在するアルコキシ基の酸化分解を抑制するために適しており及び／又は前記使用したビニルオキシアルキルポリエーテル誘導体は溶解した酸素の濃度を低減させながら溶解した窒素の濃度が高められている形で準備される、コポリマーを有する重合混合物の製造方法である。
【０００９】
本発明の範囲内での酸モノマー誘導体は、酸モノマー無水物としても、又はそれとは別に酸モノマーエステルとしても存在し、その際、本発明の場合には、これらの混合物も酸モノマー誘導体として使用することができる。本発明による酸モノマー誘導体は、ラジカル共重合可能な、少なくとも１個の炭素二重結合を有するモノマーであり、このモノマーは加水分解又はアルカリけん化により少なくとも１個の酸官能基を有する酸モノマーに反応させることができる。酸モノマー誘導体として酸モノマーエステル（カルボン酸エステル）を使用する場合に、中性の構造単位がコポリマー中に得られ、この構造単位は（例えばコンクリート中で）アルカリけん化される。従って、この適用の間にはじめて、この作用のために必要な負電荷が形成される（このアルカリ性の適用条件下で分解可能なエステル基は、次いで、実際にカルボン酸官能基に対する一種の保護基として作用する）。酸モノマー無水物、例えば無水マレイン酸は、これが水と接触すると同時に加水分解される。
【００１０】
溶解した酸素の濃度を低減させながら溶解した窒素の濃度を高めるとは、溶解した酸素の割合が低減されかつ溶解した窒素の割合が高められることを意味する。
【００１１】
本発明による方法により得られたコポリマーを有する重合混合物は、低い含水量に基づき高い空時収率で製造することができる、質的に価値の高い分散剤である。この貯蔵コスト及び輸送コストは相応して低い。さらに、本発明による方法を用いて得られたコポリマーを有する重合混合物は、水中で、つまり水性結合剤系中でも、通常では特に良好に溶解する。分散剤又は流動化剤として得られた方法生成物の品質は優れている。一般に、本発明による方法は特に経済的な方法で高品質な製品を作り出すことが言える。
【００１２】
一般に、酸モノマー誘導体として、無水マレイン酸（酸モノマー無水物として）、メタクリル酸のエステル、マレイン酸のエステル及び／又はアクリル酸のエステル、有利に無水マレイン酸、メチルアクリラート、エチルアクリラート、ｎ−ブチルアクリラート及び／又は２−エチルヘキシルアクリラートが使用される。酸モノマー誘導体として、ｎ−プロピルアクリラート、イソプロピルアクリラート、メチルメタクリラート及び／又はエチルメタクリラートがさらに使用可能である。
【００１３】
通常では、ラジカル重合が進行する媒体中の温度は、ラジカル重合の間に、４０〜１４０℃、有利に７０〜１００℃である。
【００１４】
このラジカル重合開始剤は、通常ではアゾ化合物として、ペルオキシドとして、過硫酸塩として、又はヒドラゾンとして存在し、この場合、アゾ化合物が一般に有利である。
【００１５】
ラジカル重合開始剤として、特に、それぞれ異なる分解温度を有する多様なアゾ開始剤を使用することができる。
【００１６】
一般に、このラジカル重合は、５質量％より少ない水、及び全体として８０質量％より多いコポリマー、ビニルオキシアルキルポリエーテル誘導体及び酸モノマー誘導体を含有する媒体中で進行する。
【００１７】
有利な実施態様の場合に、一般式（Ｉ）中でＲAはメチル基として存在する。この相応するモノマーは、メチルポリエチレングリコールのビニル化（アセチレンの付加）により得られる。
【００１８】
さらに有利な実施態様の場合に、一般式（Ｉ）中でＲAは、−ＣＨ2−Ｃ（ＣＨ3）2−ＯＨとして存在する。この相応するモノマーは、イソブチレンオキシドを用いたエーテルマクロモノマーのアルコキシ化の中断により低コストで得ることができる。
【００１９】
しばしば、一般式（Ｉ）中のＣxＨ2xにおいて、ｘは２を表し、つまり、頻繁にビニルオキシエチルポリエーテル誘導体が使用される。
【００２０】
有利に、一般式（Ｉ）において、ａは８〜２００の整数を表す。
【００２１】
一般に、有利にメルカプト化合物として存在する連鎖調節剤が使用される。
【００２２】
有利に、ラジカル重合が進行する媒体は、３質量％より少ない、有利に１質量％より少ない水を含有する。完全に水不含の状態で作業することが最適であるが、この場合、それと関連して相応する出発成分の乾燥が費用がかかる。
【００２３】
頻繁に、使用されたビニルオキシアルキルポリエーテル誘導体は、この使用されたビニルオキシアルキルポリエーテル誘導体に有機化合物として存在する１ｐｐｍ〜１０００ｐｐｍの安定剤が添加されている形で提供され、この安定剤はポリエーテル中に存在するアルコキシ基の酸化分解の抑制のために適している。
【００２４】
適当な安定剤（ポリエーテル中に存在するアルコキシ基の酸化分解の抑制のため）は、頻繁に、ジフェニルアミン誘導体、例えばジフェニルアミン自体、ポリマーのトリメチル−ジヒドロキノリン、アルキル化されたモノフェノール、例えば２，６−ジ−ｔｅｒｔ−ブチル−４−メチルフェノール、アルキル化されたヒドロキノン、例えば２，６−ジ−ｔｅｒｔ−ブチル−４−メトキシフェノール、アルキリデン−ビス−フェノール、例えば２，２′−メチレン−ビス−（６−ｔｅｒｔ−ブチル−４−メチルフェノール）、フェノール性のベンジル化合物、例えば１，３，５−トリ−（３，５−ジ−ｔｅｒｔ−ブチル−４−ヒドロキシベンジル）−２，４，６−トリメチルベンゼン、チオエーテル、例えば２，２′−チオ−ビス−（６−ｔｅｒｔ−ブチル−４−メチルフェノール）又はアミン、例えばフェノチアジンから選択される。実際に、特に、ヒドロキノンモノメチルエーテル、ブチルヒドロキシトルエン（ＢＨＴ）、ブチルヒドロキシアニソール（ＢＨＡ）及び２，６−ジ−ｔｅｒｔ−ブチル−フェノール（Kerobit（登録商標） TP 26）及びＮ，Ｎ′−ジ−ｓｅｃ−ブチル−ｐ−フェニルジアミン（Kerobit（登録商標） BPD; BASF SE社のKerobit（登録商標））が有効であることが示された。
【００２５】
溶解した窒素を用いて溶解した酸素の濃度を低減させることは、一般に、相応する酸素を含有する液体中に窒素を導通させて、この含まれる酸素を窒素によって追い出すことにより行う。窒素の濃度を高めながら酸素の濃度を低減させることは、ポリエーテル中に存在するアルコキシ基の酸化分解の抑制を引き起こす。頻繁に、この使用されたポリビニルオキシアルキルポリエーテル誘導体が、溶解した酸素に対して溶解した窒素を、１０より大きな、有利に３０より大きなモル量比で有するように、この使用されたビニルオキシアルキルポリエーテル誘導体は、溶解した酸素の濃度を低減しながら溶解した窒素濃度が高められる。
【００２６】
さらに、本発明は、上述の方法により製造可能なコポリマーを有する重合混合物に関する。
【００２７】
さらに、本発明は、コポリマーを有する重合混合物の、水硬性結合剤用の、特にセメント又は石膏用の流動化剤として及び／又は潜在水硬性結合剤用の流動化剤としての使用に関する。コポリマーを有するこの重合混合物は、例えば、セメント製造用の添加剤（純粋なポルトランドセメント又は複合セメント用の粉砕助剤及び「減水剤」）としても使用することができる。
【００２８】
次に、本発明を、実施例を用いて詳説する。
【００２９】
合成例１
貯蔵容器１中に、まず無水マレイン酸３０．５ｇ（０．３１ｍｏｌ）をメチルポリエチレングリコール−５００−モノビニルエーテル１４０ｇ（０．２８ｍｏｌ）中に溶かす。このモノマー混合物２５ｇ（約１５質量％）を、温度計、撹拌機、還流冷却器及び個別の供給のための２つの接続部を備えた加熱可能な反応容器中に装入し、８５℃に加熱する。モノマー混合物と一緒に反応器を不活性化することは、ボトムバルブを介した窒素のバブリングにより行い、かつこれを全体の反応時間にわたり維持する。この貯蔵容器１からの残りのモノマー溶液は、１．５時間内に供給される。同時に、別個の貯蔵容器２から、アゾジブチロニトリル４．０ｇのアセトン２５ｍｌ中の溶液（開始剤溶液）を２時間で供給する。この反応混合物は重合の過程で次第に褐色に呈色し、僅かに粘性となる。開始剤溶液の添加の完了後に、９０℃でさらに１時間後撹拌させる。引き続き、この還流冷却器を水分離器に取り替え、この反応混合物中に存在するアセトンを取り出す。この暗褐色の粗製生成物を５０℃に冷却し、水１７０ｇの添加により希釈する。５０％苛性ソーダ水溶液２１．５ｇで中和後に、ｐＨ値６．５及び固体含有量４８．９質量％の褐色のポリマー溶液が得られる。ポリエチレングリコールを標準として使用したゲル浸透クロマトグラフィーにより測定した質量平均分子量は、１４０００ｇ／Ｍｏｌである。
【００３０】
合成例２
温度計、撹拌機及び加熱可能な滴下漏斗を備えた加熱された反応容器中に、酸化防止剤としてブチルヒドロキシトルエン（ＢＨＴ）３００ｐｐｍを含有するメチルポリエチレングリコール−１０００−モノビニルエーテル１５０ｇ（０．１５ｍｏｌ）を装入し、９０℃に加熱する。ボトムバルブを介して窒素をバブリングすることにより、この反応器を加熱期間の間に不活性化する。加熱された滴下漏斗を介して、無水マレイン酸１５．７ｇ（０．１６ｍｏｌ）を１．５時間で滴加し、全体で３．６ｇのアゾジブチロニトリルを、それぞれ０．６ｇの同じ分量に分けて、１５分毎に固体として添加する。この反応混合物は重合の過程で次第に褐色に呈色し、僅かに粘性となる。開始剤の添加の完了後に、９０℃でさらに１時間後撹拌させる。引き続き、この黒褐色の粗製生成物を５０℃に冷却し、水３００ｇの添加により希釈する。５０％苛性ソーダ水溶液１１．２ｇで中和後に、ｐＨ値６．４及び固体含有量３５．３質量％のポリマー溶液が得られる。ポリエチレングリコールを標準として使用したゲル浸透クロマトグラフィーにより測定した質量平均分子量は、３０９００ｇ／Ｍｏｌである。
【００３１】
合成例２に対する比較モルタル試験：
以下に、合成例２の方法生成物（コポリマー溶液）を、同様に水性重合により製造された生成物と効果に関して比較するモルタル試験が記載されている。この比較生成物（水性コポリマー溶液）を、WO 2005/075529に従って、水性媒体中でラジカル重合により製造した。標準配合として、次の混合物を選択した：
ポートランドセメントCEM II B/S    ２７０．００ｇ
標準砂（０〜２ｍｍ、EN 196-1）    ６７５．００ｇ
実施例による分散剤    ０．５４ｇ（＝セメントに対して固体０．２０質量％）
練り混ぜ水    必要に応じて
【００３２】
このモルタル混合物は、DIN EN 196-1, Abs. 6.3により調整した。流動特性の評価のために、振動式テーブル上での１５ストローク後のモルタルのスランプを測定した。
【００３３】
【表１】
2012511092.tif 000002
【００３４】
上記の表は、スランプに関して比較される生成物はほぼ同等に良好であり、それぞれ品質的に価値の高い高性能流動化剤の要求を満たすことを示す。
【００３５】
合成例３
合成例１に従って、貯蔵容器１中に、まず無水マレイン酸３０．５ｇ（０．３１ｍｏｌ）をメチルポリエチレングリコール−５００−モノビニルエーテル１４０ｇ（０．２８ｍｏｌ）中に溶かす。別個の貯蔵容器２中に、アクリル酸メチルエステル１２．１ｇ（０．１４ｍｏｌ）を装入する。マレイン酸−ビニルエーテル混合物及びアクリル酸メチルエステルのそれぞれ１０質量％を、温度計、撹拌機、還流冷却器及び個別の供給のための２つの接続部を備えた加熱可能な反応容器中へ圧送し、８５℃に加熱する。ボトムバルブを介して窒素をバブリングすることにより、この反応器を加熱期間の間に不活性化する。貯蔵容器１及び２中に存在するモノマーの残りを、２つの供給部を介して並行して一定の体積流で１．５時間供給する。それぞれ同じ分量に分配した、全体で４．０ｇのアゾジブチロニトリルを、１５分毎に固体として添加する。この反応混合物は褐色に呈色する。開始剤の添加の完了後に、８５℃でさらに１時間後撹拌させる。引き続き、この暗褐色の粗製生成物を４０℃に冷却し、水３２０ｇの添加により希釈する。２０％苛性ソーダ水溶液５４．０ｇで中和後に、ｐＨ値６．６及び固体含有量３５質量％の暗褐色のポリマー溶液が得られる。ポリエチレングリコールを標準として使用したゲル浸透クロマトグラフィーにより測定した質量平均分子量は、１５５００ｇ／Ｍｏｌである。
【００３６】
合成例４
合成例２に従って、加熱された反応器中で、酸化防止剤としてブチルヒドロキシトルエン（ＢＨＴ）３００ｐｐｍを含有するメチルポリエチレングリコール−１０００−モノビニルエーテル１５０ｇ（０．１５ｍｏｌ）を、８０℃で装入される。ボトムバルブを介した窒素のバブリングにより、モノマー混合物及び反応器を不活性化する。その後で、供給部Ａを介して、トルエン３０ｍｌ中に溶かしたアゾ開始剤７．４５ｇを７５分間で供給する。これと並行して、供給部Ｂを介して、アクリル酸エチルエステル７．４５ｇ（０．４５ｍｏｌ）を６０分間で添加する。開始剤の添加が完了した後、黄褐色の重合混合物を、さらに４５分で８０℃で撹拌した。この粗製生成物を、引き続き４０℃に冷却し、水１５０ｍｌで希釈する。４６％の固体割合を有する明褐色のポリマー溶液が生じる。ポリエチレングリコールを標準として使用したゲル浸透クロマトグラフィーにより測定した質量平均分子量は、３５０００ｇ／Ｍｏｌである。
【００３７】
合成例５
合成例２に従って、加熱された反応器中に、１２００ｇ／ｍｏｌの平均分子量を有し、かつKerobit（登録商標） TP 26  ３００ｐｐｍで安定化されたα−ビニルオキシ−ω−（２−メチル−プロパン−２−オール）−プロピル（オキシ−１，２−エタンジイル）１００ｇ（０．０８ｍｏｌ）を８０℃で装入する。供給部Ａを介して、トルエン１５ｍｌ中に溶かした２，２′−アゾビス−（２，４−ジメチルバレロニトリル）５．６ｇ（開始剤溶液）を６０分間で供給する。これと並行して、供給部Ｂを介して、アクリル酸エチルエステル１６．８ｇ（０．１６ｍｏｌ）を６０分間で供給する。開始剤溶液の供給の完了後に、９０℃でさらに１時間後撹拌させる。室温に冷却した後に、コポリマー１１７ｇは、明るいオレンジ色に着色した、粘性の液体の形で得られる。ポリエチレングリコールを標準として使用したゲル浸透クロマトグラフィーにより測定した質量平均分子量は、２４５００ｇ／Ｍｏｌである。
【００３８】
合成例１〜５の生成物は、それぞれ、水硬性結合剤用の価値の高い分散剤又は流動化剤である。
【国際調査報告】
2012511092.tif 000003
2012511092.tif 000004
2012511092.tif 000005
2012511092.tif 000006